(57)【要約】  【課題】単純な縫製構造でありながら、十分な洗濯効果が得られかつ衣類の損傷を防ぐことができる洗濯袋を提供する。  【解決手段】湿潤時のＪＩＳ Ｌ  １０９６の４５°カンチレバー法による剛軟度のタテ、ヨコの和が１００〜１７０ｍｍであり、ＪＩＳ Ｋ  ７１５２による湿潤時の綿布に対する動摩擦係数が０.７５以下であることを特徴とする洗濯袋用布帛。【選択図】なし【特許請求の範囲】
【請求項１】
湿潤時のＪＩＳ Ｌ  １０９６の４５°カンチレバー法による剛軟度のタテ、ヨコの和が１００〜１７０ｍｍであり、ＪＩＳ Ｋ  ７１５２による湿潤時の綿布に対する動摩擦係数が０.７５以下であることを特徴とする洗濯袋用布帛。
【請求項２】
布帛が疎水性である請求項１記載の洗濯袋用布帛。
【請求項３】
布帛が長繊維不織布からなる請求項１または２記載の洗濯袋用布帛。
【請求項４】
長繊維不織布がメルトブロー不織布の両面にスパンボンド不織布を積層したものである請求項３記載の洗濯袋用布帛。
【請求項５】
請求項１〜４項のいずれか記載の洗濯袋用布帛を用いた洗濯袋。
【発明の詳細な説明】
【技術分野】
【０００１】
本発明は洗濯袋用布帛に関する。
【背景技術】
【０００２】
衣類等を洗濯機で洗濯する際、衣類等の損傷や型くずれを防ぐためにしばしば洗濯袋あるいは洗濯ネットが使用される。
【０００３】
その市販品の多くはネットを袋状にしたものであるが、衣類の損傷は防げるものの洗濯物が袋の一方に丸まって偏りやすく十分な洗濯効果が得られなかった。
【０００４】
洗濯袋あるいは洗濯ネット内に洗濯物が一方に偏り重なるのを防止するために例えば、袋ネットの内部を細かく分割できるようにしたものが開示されている（特許文献１参照。）。また、衣類等の損傷を防ぐために例えば、洗濯ネットの底部を衝撃緩和吸収力の大きい生地により構成したものが開示されている（特許文献２参照。）。しかしこれらは、構造が複雑でコストが高くなる問題があった。
【０００５】
また、不織布からなる洗濯袋も開示されているが（特許文献３参照。）、当該技術は水道水中のイオンを取り除き洗剤の効果を上げるために改質した繊維を用いた特殊なものであり、コストが高く実用的なものではなかった。
【特許文献１】実開平０６−０２１５９０号公報
【特許文献２】特開昭６２−１８６８９６号公報
【特許文献３】特開２００１−２０４９８８号公報
【発明の開示】
【発明が解決しようとする課題】
【０００６】
本発明は、単純な縫製構造でありながら、十分な洗濯効果が得られかつ衣類の損傷を防ぐことができる洗濯袋を提供することを目的とする。
【課題を解決するための手段】
【０００７】
すなわち本発明は、湿潤時のＪＩＳ Ｌ  １０９６の４５°カンチレバー法による剛軟度のタテ、ヨコの和が１００〜１７０ｍｍであり、ＪＩＳ Ｋ  ７１５２による湿潤時の綿布に対する動摩擦係数が０.７５以下であることを特徴とする洗濯袋用布帛である。
【０００８】
また本発明は、本発明の洗濯袋用布帛を用いた洗濯袋である。
【発明の効果】
【０００９】
本発明により、洗濯において、その袋内で洗濯物が片寄らず実質的な洗濯の処理面積を大きくとることができるので効率よく洗濯することができ、従って洗濯物の損傷を防ぎつつ十分な洗濯効果を得ることができる。
【発明を実施するための最良の形態】
【００１０】
本発明の洗濯袋用布帛は、湿潤時のＪＩＳ  Ｌ  １０９６の４５°カンチレバー法による剛軟度のタテ、ヨコの和が１００〜１７０ｍｍであることが重要である。
【００１１】
湿潤時の４５°カンチレバー法による剛軟度は、数値が大きいほど布帛が曲がりにくいことを意味する。当該数値を１００ｍｍ以上、好ましくは１１０ｍｍ以上とする布帛で洗濯袋を縫製することにより、洗濯時の洗濯槽内においても、平面形なり箱形なり、意図する縫製形態を保つことができ、洗濯物が袋のすみなどに偏ってしまうのを防ぐことができ、実質的な洗濯の処理面積を大きくとることができる。一方、当該数値が１７０ｍｍを超えると、袋状物が折れ曲がって座屈したシワ状となり、その箇所が繰り返し屈曲で破れやすくなったり、またその角で洗濯物が傷ついたりと問題が生じやすい。
【００１２】
本発明において「湿潤時」は、後述する実施例中の「測定方法」にて定義される。
【００１３】
また本発明において「タテ」・「ヨコ」方向は、次のように定義する。
【００１４】
織物の場合、経糸の長手方向をタテ方向、緯糸の長手方向をヨコ方向とする。尚、既に裁断後あるいは縫製後などで経糸と緯糸の判別ができなくても、両方向の和をとるので、特に問題はない。
【００１５】
編物の場合、編地のウエール方向をタテ方向、コース方向をヨコ方向とする。
【００１６】
不織布の場合、ウェブの形成方向をタテ方向、ウェブの幅方向をヨコ方向とする。ウェブの形成方向は、繊維の分布や配向方向、エンボスパターンの方向、ニードルパンチのスジ跡等から推定することが可能である。これらによる推定が相反していたり、明確な配向、パターン、跡等が無い等でウェブの形成方向の推定が不可能又は困難な場合には、強度が最大となる方向をタテ方向、それと直交する方向をヨコ方向とする。ここで強度が方向に依存しない場合には、剛軟度が最大となる方向をタテ方向、それと直交する方向をヨコ方向とする。さらに剛軟度が方向に依存しない場合には、任意の方向をタテ方向とし、それと直交する方向をヨコ方向とすることができる。
【００１７】
布帛の剛軟度を調節する方法としてはとしては例えば、樹脂を布帛に付着させその付着量を調節する方法や、布帛の目付を調節する方法などがある。
【００１８】
また本発明の洗濯袋用布帛は、ＪＩＳ Ｋ  ７１２５による湿潤時の綿布に対する動摩擦係数が０.７５以下であることが必要であり、０.７以下であることが好ましい。当該動摩擦係数を０．７５以下とすることにより、洗濯用布帛と洗濯物とが密着しにくく、その隙間に洗濯液が絶えず出入して、洗濯効果が向上する。
【００１９】
また本発明の洗濯袋用布帛は、疎水性であることが好ましい。疎水性であるということは、布帛が水に濡れにくい、すなわち布帛が乾いた状態で水をはじくということであり、その目安としてはＪＩＳ  Ｌ  １０９２のはっ水度の評価で７０点以上であることが好ましい。布帛が疎水性であることで、水に濡れた洗濯物と布帛とが密着しにくく、その結果両者の間の洗濯液が流動しやすく絶えず出入りしているため、より洗濯効果が向上する。
【００２０】
布帛を疎水性とする方法としては、表面を緻密で微細な毛で覆ってハスの葉の上に水玉が転がる様な構造にするという特殊な手段もあるが、布帛を構成する素材そのものとしてを疎水性のものを採用することが好ましい。かかる素材としては例えば、ポリエチレン、ポリプロピレンなどのオレフィン系を好ましく採用することができる。また、ポリオレフィン系ほどの疎水性でない、ポリエチレンテレフタレート、ポリブチレンテレフタレートなどのポリエステル系、ポリアミドなどの場合は、フッ素系あるいはシリコーン系樹脂を含浸等により付与して疎水性を付与させてもよい。
【００２１】
また、本発明の洗濯袋用布帛を構成する素材としては、洗濯時、すなわち湿潤時に硬さがあまり変わらないものが好ましく、その点においても疎水性で湿潤による硬さ変化が比較的少ないポリエチレン、ポリプロピレンなどのオレフィン系が好ましい。
【００２２】
本発明の洗濯袋用布帛の布帛構造としては、洗濯の揉みよる機械的処理に耐える強度を有するかという観点から織編物や不織布から適宜採用することができるが、なかでも長繊維不織布が特に好ましい。
【００２３】
前述のように、布帛の剛軟度の好ましい調節方法として布帛の目付の調節が挙げられるが、長繊維不織布は比較的低い目付でも高い硬さを得ることができる。また、洗濯の際に繊維カスが脱落しないという利点、またコストメリットも、連続した繊維から形成される長繊維不織布にはある。また、後述するように本発明の洗濯用布帛には切れ目や穴を入れることが好ましいが、その際に織物や編物に比べてほつれや破れが生じにくく耐久性に優れるという点からも不織布は好ましい。
【００２４】
かかる長繊維不織布の製造方法としては、スパンボンド法、メルトブロー法などを好ましく採用することができる。これらの製法は、延伸糸、あるいは紡糸口金からのポリマー溶融状態のままで繊維状に細化したものを、開繊させ、ネット上に長繊維群として捕集し、熱エンボスで繊維同士を接着させて所定のシートを得る製法である。ここで、熱エンボスの温度あるいはニップ圧力を変えることでも、容易に布帛の硬さを変えることが出来る。
【００２５】
また、この長繊維不織布の構成としては、メルトブロー不織布の両面にスパンボンド不織布を積層したものとすることが好ましい。スパンボンド不織布は、一般に単繊維径が１０〜５０μｍ程度で強度はあるものの目付ムラが劣る傾向にあり、他方メルトブロー不織布は単繊維径が１〜１０μｍで強度が弱い傾向にあるものの目付ムラの点では良いことから、それぞれを積層することで両者の特徴を活かすことが出来るからである。積層におけるそれぞれの不織布の配置としては、メルトーブロー不織布は繊維が未延伸状態にあるため熱エンボス接着が施しやすく接着層としての役目を担える点、また強度的にはスパンボンド不織布が優れているため物理的な力で繊維がちぎれて脱落するのを防ぐ点から、メルトブロー不織布の両面にスパンボンド不織布を積層する構成がより好ましい。
【００２６】
不織布を構成する繊維の単繊維繊度としては６ｄｔｅｘ以下が好ましい。構成繊維の単繊維繊度が小さいと同じ目付ではムラが小さくなるため、６ｄｔｅｘ以下とすることで不織布内での目付バラツキを抑えることができる。
【００２７】
長繊維不織布、あるいは積層して洗濯袋用布帛とする場合にはその積層体の目付としては、２００ｇ／ｍ2以下が好ましい。２００ｇ／ｍ2以下とすることで、不織布を袋状にしたときに重くならず、濡れた洗濯物を入れた状態での取り扱い性も良好である。
【００２８】
本発明の洗濯袋用布帛、あるいはそれを用いた洗濯袋には、切れ目や穴を入れることが、洗濯液が袋内に出入りして洗濯が十分なされるため好ましい。切れ目あるいは穴の大きさ、形状、間隔、配置する方向（タテ方向、ヨコ方向など）については、洗濯時の機械的処理に耐えうる強度を洗濯効果と両立するように考慮して適宜設計すると良い。
【実施例】
【００２９】
以下実施例により本発明を具体的に説明するが、本発明はこの実施例に限定されるものでない。
【００３０】
（測定方法）
（１）湿潤時の剛軟度
洗剤を２ｇ、２５℃の水３Ｌに２ｇを溶解して洗濯液とし、洗濯液を平たいバットに入れ布帛を浸漬させ３０分以上静置し、布帛内に洗濯液が浸透した後、すなわち布帛の乾いた白っぽさがなくなり濡れたことしたことを確認した後に、流水で、洗剤による泡が出なくなるまで少なくとも３０分、洗剤を洗い流した。
次いで布帛を水中から取り出して濾紙上に置き、さらに上から濾紙を乗せて布帛の余分な水分を取った。この状態を「湿潤時」とする。
【００３１】
湿潤時の剛軟度を、ＪＩＳ Ｌ  １０９６（１９９９）「一般織物試験方法」８．１９．１「４５°カンチレバー法」において布帛のタテ・ヨコそれぞれの湿潤時の剛軟度をｎ＝５の表裏で測定し、平均値を算出し、タテ・ヨコの和を算出した。
【００３２】
なお、洗剤としては、花王（株）の合成洗剤“アタック”を使用したが、同洗剤入手できない場合には、直鎖アルキルベンゼンスルホン酸ナトリウム、ポリオキシエチレンアルキルエーテル、アルキル硫酸エステルナトリウム、脂肪酸ナトリウムのいずれかをが主成分とする合成洗剤であれば、同等の結果を得られるものと考える。
【００３３】
（２）湿潤時の綿布に対する動摩擦係数
上記「湿潤状態」とした後、ＪＩＳ Ｋ  ７１２５（１９９９）「プラスチック−フィルム及びシート−摩擦係数試験方法」に従って動摩擦係数を測定行った。なお対象布の綿布はＪＩＳ  Ｌ  ０８０３（１９９８）記載の単一繊維布（Ｉ）３号（かなきん３号）を用い、布帛と同様に湿潤状態とした。
【００３４】
（３）撥水度
ＪＩＳ  Ｌ  １０９２（１９９８）「繊維製品の防水試験方法」６．２「はっ水度試験」の評価に従って測定した。
【００３５】
（４）耐洗濯強さ
（株）東芝製の２槽式洗濯機［Ｇｉｎｇａ ２．２；ＶＨ−２２０Ｓ３（ＷＯ）］を使用し、洗濯槽に水３０Ｌと花王の合成洗剤“アタック”を２０ｇを入れ、洗濯袋用布帛を、洗い強の設定で１０分間洗濯処理した。
洗濯処理５回後の洗濯袋の損傷状態を目視で下記基準で判定評価した。
○：変化なし。
△：洗濯袋の表面に毛羽立ちの兆候が見られる。
×：洗濯袋全体に毛羽立ち、破れなど一部の構造の破壊が見られる。
【００３６】
（５）洗濯効果・洗濯物の保護性能
洗濯物として、綿１００％のＴシャツに泥を付着させ、１時間放置後に、これを各実施例・比較例に応じ洗濯袋に入れ、上記（４）と同様の洗濯処理を施した。またその際、比較用の洗濯物として、泥を付着させない綿１００％のＴシャツを、各実施例・比較例に応じ洗濯袋に入れ、同一の洗濯槽で同時に洗濯処理を施した。
洗濯・乾燥後の洗濯物を、比較用の洗濯物と目視にて比較し、下記基準で評価した。
○：汚れ落ちが良好。
△：汚れが未だ残っている。
×：汚れ落ちが悪い。
また、洗濯効果と併せて、Ｔシャツの損傷状態を目視にて下記基準で判定し、洗濯物の保護性能として評価した。
○：変化なし。
△：表面に毛羽立ちの兆候が見られる。
×：毛羽立ち、破れなど一部の構造の破壊が見られる。
【００３７】
（実施例１）
ポリプロピレンを素材とする目付１０ｇ／ｍ2のメルトブロー不織布の両側の面に、ポリプロピレンを素材とする目付２５ｇ／ｍ2のスパンボンド不織布を積層し、エンボスにて熱接着して、本発明の洗濯袋用布帛として目付６０ｇ／ｍ2の長繊維不織布の積層体を得た。
【００３８】
当該布帛の湿潤時の剛軟度のタテ、ヨコの和は１１８ｍｍ、湿潤時の綿布に対する動摩擦係数は０．６３、撥水度は９０点であった。
【００３９】
これを縦３５ｃｍ×横３０ｃｍの長方形状の袋に縫製し、縦、横とも５ｃｍ毎の格子状のパターンに直径８ｍｍの穴を設け、本発明の洗濯袋とした。洗濯性に優れ、洗濯物の損傷もなく、洗濯袋として優れたものであった。
【００４０】
（実施例２）
ポリエチレンテレフタレート を素材とする目付５０ｇ／ｍ2の長繊維不織布にシリコーン系樹脂の水性エマルションを含浸することで、シリコーン系樹脂を５重量％付与し、疎水性を付与し、本発明の洗濯袋用布帛を得た。
【００４１】
当該布帛の湿潤時の剛軟度のタテ、ヨコの和は１５９ｍｍ、湿潤時の綿布に対する動摩擦係数は０．７３、撥水度は９０点であった。
【００４２】
当該布帛を実施例１と同様にして本発明の洗濯袋とした。実施例１と同様に十分な洗濯効果を示すものであった。
【００４３】
（比較例１）
ポリプロピレンを素材とする目付２ｇ／ｍ2のメルトブロー不織布の両側の面に、ポリプロピレンを素材とする目付９ｇ／ｍ2のスパンボンド不織布を積層し、エンボスにて熱接着して、目付２０ｇ／ｍ2の長繊維不織布の積層体を得た。
【００４４】
当該布帛の湿潤時の剛軟度のタテ、ヨコの和は７０ｍｍ、湿潤時の綿布に対する動摩擦係数は０．６３、撥水度は９０点であった。
【００４５】
当該布帛を実施例１と同様にして洗濯用袋とした。布帛の目付が低いため洗濯用袋として柔らかく、洗濯効果は実施例１，２には及ばないものであった。
【００４６】
（比較例２）
実施例１で得たのと同様の長繊維不織布の積層体を更に、温度１４０℃のプレーンな熱カレンダーロール（上）とペーパーロール（下）にて線圧１３７２Ｎ／ｃｍでプレス加工をした。
【００４７】
当該布帛の湿潤時の剛軟度のタテ、ヨコの和は１７５ｍｍと硬く、湿潤時の綿布に対する動摩擦係数は、シートが平滑で綿布と密着したために１．０と高い値であり、撥水度は９０点であった。
【００４８】
当該布帛を実施例１と同様にして洗濯用袋とした。洗濯効果は実施例には及ばず、また耐洗濯強さの面でも袋が硬いためにシワの生じた箇所が繰り返しの折れ曲げで座屈して破損し、洗濯物にも毛羽立ちが少し見られた。
【００４９】
（比較例３）
日本流通産業（株）製の市販の洗濯用ネットの袋で洗濯性の評価を行ったところ、洗濯物が損傷することはなかったが、洗濯物が袋の中で一方にかたより、目的とする洗濯効果は不十分であった。
【００５０】
（比較例４）
洗濯袋を用いずに、洗濯物をそのまま洗濯槽に入れて洗濯処理を行った。洗濯効果はあったが、洗濯物の袖の一部分に毛羽立ちが見られた。
【００５１】
【表１】
2005204965.tif 000002